(57)【要約】【課題】様々な基材に被剥離層を貼りつけ、軽量された半導体装置およびその作製方法を提供することを課題とする。【解決方法】本発明は、基板上に被剥離層を形成し、この被剥離層にエッチングストッパー膜が設けられた封止基板を接着材で貼り合わせ、その後、封止基板のみをエッチングまたは研磨によって除去する。残ったエッチングストッパー膜は、そのままブロッキング膜として機能させる。また、貼り付ける部材としてマグネットシートを貼り付けてもよい。【選択図】図１
2007088491.tif 000002
【特許請求の範囲】
【請求項１】
基板と、
前記基板上に設けられた接着剤と、
前記接着材上に設けられた保護膜と、
前記保護膜上に設けられた絶縁膜と、
前記絶縁膜上に設けられた制御部及び演算部とからなる中央処理部並びに記憶部と、を有し、
前記中央処理部は、Ｎチャネル型の薄膜トランジスタ及びＰチャネル型の薄膜トランジスタを含むことを特徴とする半導体装置。
【請求項２】
請求項１において、
前記基板は、プラスチック基板であることを特徴とする半導体装置。
【請求項３】
請求項１または２において、
前記接着材は、反応硬化型接着剤、熱硬化型接着剤、光硬化型接着剤、または嫌気型接着剤であることを特徴とする半導体装置。
【請求項４】
請求項１乃至３のいずれか一において、
前記保護膜は、ＳｒＯ、ＳｎＯ２、フッ素樹脂、または金属であることを特徴とする半導体装置。
【請求項５】
請求項１乃至４のいずれか一において、
前記絶縁膜は、酸化窒化シリコン膜であることを特徴とする半導体装置。
【請求項６】
請求項１乃至５のいずれか一において、
前記半導体装置は、認証カード、ビデオカメラ、デジタルカメラ、ゴーグル型ディスプレイ、カーナビゲーション、パーソナルコンピュータ、または携帯情報端末であることを特徴とする半導体装置。
【発明の詳細な説明】
【技術分野】
【０００１】
本発明は薄膜トランジスタ（以下、ＴＦＴという）で構成された回路を有する半導体装置およびその作製方法に関する。例えば、液晶表示パネルに代表される電気光学装置や有機発光素子を有する発光表示装置を部品として搭載した電子機器に関する。また、本発明は、集積回路を含むカード（ＩＣカード）にも関する。
【０００２】
なお、本明細書中において半導体装置とは、半導体特性を利用することで機能しうる装置全般を指し、電気光学装置、半導体回路および電子機器は全て半導体装置である。
【背景技術】
【０００３】
近年、絶縁表面を有する基板上に形成された半導体薄膜（厚さ数〜数百ｎｍ程度）を用いて薄膜トランジスタ（ＴＦＴ）を構成する技術が注目されている。薄膜トランジスタはＩＣや電気光学装置のような電子デバイスに広く応用され、特に画像表示装置のスイッチング素子として開発が急がれている。
【０００４】
このような画像表示装置を利用したアプリケーションは様々なものが期待されているが、特に携帯機器への利用が注目されている。現在、ガラス基板や石英基板が多く使用されているが、割れやすく、重いという欠点がある。また、大量生産を行う上で、ガラス基板や石英基板は大型化が困難であり、不向きである。そのため、可撓性を有する基板、代表的にはフレキシブルなプラスチックフィルムの上にＴＦＴ素子を形成することが試みられている。
【０００５】
しかしながら、プラスチックフィルムの耐熱性が低いためプロセスの最高温度を低くせざるを得ず、結果的にガラス基板上に形成する時ほど良好な電気特性のＴＦＴを形成できないのが現状である。そのため、プラスチックフィルムを用いた高性能な液晶表示装置や発光素子は実現されていない。
【０００６】
また、基板上に分離層を介して存在する被剥離層を前記基板から剥離する剥離方法が既に提案されている。例えば、特許文献１、特許文献２に記載された技術は、非晶質シリコン（またはポリシリコン）からなる分離層を設け、基板を通過させてレーザー光を照射して非晶質シリコンに含まれる水素を放出させることにより、空隙を生じさせて基板を分離させるというものである。加えて、この技術を用いて特許文献３には被剥離層（公報では被転写層と呼んでいる）をプラスチックフィルムに貼りつけて液晶表示装置を完成させるという記載もある。
【０００７】
しかしながら、上記方法では、透光性の高い基板を使用することが必須であり、基板を通過させ、さらに非晶質シリコンに含まれる水素を放出させるのに十分なエネルギーを与えるため、比較的大きなレーザー光の照射が必要とされ、被剥離層に損傷を与えてしまうという問題がある。また、上記方法では、分離層上に素子を作製した場合、素子作製プロセスで高温の熱処理等を行えば、分離層に含まれる水素が拡散して低減してしまい、レーザー光を分離層に照射しても剥離が十分に行われない恐れがある。従って、分離層に含まれる水素量を維持するため、分離層形成後のプロセスが制限されてしまう問題がある。また、上記公報には、被剥離層への損傷を防ぐため、遮光層または反射層を設ける記載もあるが、その場合、透過型液晶表示装置を作製することが困難である。加えて、上記方法では、大きな面積を有する被剥離層を剥離するのは困難である。
【特許文献１】特開平１０−１２５９２９号公報
【特許文献２】特開平１０−１２５９３１号公報
【特許文献３】特開平１０−１２５９３０号公報
【発明の開示】
【発明が解決しようとする課題】
【０００８】
本発明は、上記問題点を鑑みてなされたものであり、本発明は、被剥離層に損傷を与えない剥離方法を提供し、小さな面積を有する被剥離層の剥離だけでなく、大きな面積を有する被剥離層を全面に渡って剥離することを可能とすることを課題としている。
【０００９】
また、本発明は、様々な基材に被剥離層を貼りつけ、軽量された半導体装置およびその作製方法を提供することを課題とする。特に、フレキシブルなフィルムにＴＦＴを代表とする様々な素子（薄膜ダイオード、シリコンのＰＩＮ接合からなる光電変換素子やシリコン抵抗素子）を貼りつけ、軽量化された半導体装置およびその作製方法を提供することを課題とする。
【課題を解決するための手段】
【００１０】
本発明は、第１の基板上に被剥離層を形成し、この被剥離層にエッチングストッパー膜が設けられた第２の基板（封止基板）を接着材で貼り合わせ、その後、第２の基板（封止基板）のみをエッチングまたは研磨によって除去する。機械研磨で基板を薄くした後にエッチングを行うことで処理時間を短縮することもできる。残ったエッチングストッパー膜は、そのままブロッキング膜として機能させることが好ましい。或いは、第１及び第２の基板の少なくとも一方をエッチングまたは研磨によって除去した後、被剥離層を接着材で部材に貼り付ける。
【００１１】
接着材としては、反応硬化型、熱硬化型、光硬化型、嫌気型等の種類が挙げられる。これらの接着材の組成としては、例えば、エポキシ系、アクリレート系、シリコーン系等いかなるものでもよい。好ましくは、基板をエッチングする場合に選択比が取れるものが好ましい。
【００１２】
また、本発明は、貼り付ける部材としてマグネットシートを貼り付ける。マグネットシートは、シート状で可撓性を有しており、ホワイトボード、スチールボード等の磁性体面に着脱自在に磁着することができることから、事務用等の表示物、自動車用の初心者マークなど、幅広い利用法が考えられ、鋼板などの磁性体面であればどこにでも着磁させることができる。
【００１３】
マグネットシートは、例えばバリウムフェライト、ストロンチウムフェライト、或いは希土類磁石等の粉末に、プラスチックのような有機高分子化合物とバインダーとを混合した後、シート状に成形する。なお、フェライト磁石およびプラスチック等の混合比率は、フェライト磁石の粉体８０〜９０重量％に対して、その他は１０〜２０重量％とすればよい。マグネットシートは被剥離層と接着材で接着され、さらに、被剥離層に形成された金属配線をマグネットシートの磁力によって引き付けることができ、被剥離層とマグネットシートとの密着性が向上する。また、マグネットシートに熱伝導性を付与すれば、素子の放熱を助長することができ、信頼性が向上する。
【００１４】
また、第１の基板と被剥離層との間に金属膜と酸化物層との積層を設け、第２の基板（封止基板）のみをエッチングで除去し、物理的手段により基板を剥離してもよい。即ち、一方の基板を分離する方法と異なる方法でもう一方の基板を剥離する。
【００１５】
また、エッチングストッパー膜が設けられた基板を貼りあわせ、エッチングで基板のみを除去する工程を繰り返し行うことでエッチングストッパー（ブロッキング膜）と接着材とを積層させてもよい。
【００１６】
本発明により、可曲性や可撓性、あるいは弾性を有するマグネットシート上に有機発光素子が形成された発光装置や、液晶表示装置を作製することができ、薄型、軽量、割れにくいといった特徴に加えて、曲面を有するディスプレイや、ショーウィンドウ等などにも用いることができる。よって、その用途は携帯機器のみに限定されず、応用範囲は非常に広い。
【００１７】
本明細書で開示する発明の構成は、
強磁性材料からなるシートを支持体とし、
前記強磁性材料からなるシートに接する接着材と、
該接着材に接する絶縁膜上に素子とを備えたことを特徴とする半導体装置である。
【００１８】
上記構成において、前記素子は、薄膜トランジスタ、有機化合物を含む層を有する発光素子、液晶を有する素子、メモリー素子、薄膜ダイオード、シリコンのＰＩＮ接合からなる光電変換素子、またはシリコン抵抗素子であることを特徴としている。
【００１９】
また、上記各構成において、前記強磁性材料からなるシートは、軟質磁性粉体と合成樹脂とを混合して形成され、着磁されたものである。
【００２０】
また、上記構成を実現するための作製方法に関する構成は、
第１の基板上に半導体素子を含む被剥離層を形成する第１工程と、
エッチングストッパー層が設けられた第２の基板を接着材で前記被剥離層に貼り付ける第２工程と、
第２の基板のみをエッチングまたは研磨により除去する第３工程と、を有することを特徴とする半導体装置の作製方法である。
【００２１】
また、本発明の他の作製方法に関する構成は、
第１の基板上に第１のエッチングストッパー層を形成する第１工程と、
前記第１のエッチングストッパー層上に半導体素子を含む被剥離層を形成する第２工程と、
第２のエッチングストッパー層が設けられた第２の基板を接着材で前記被剥離層に貼り付ける第３工程と、
少なくとも第１の基板または第２の基板をエッチングまたは研磨により除去する第４工程と、を有することを特徴とする半導体装置の作製方法である。
【００２２】
また、上記構成において、前記エッチングストッパー層は、ＳｒＯ、ＳｎＯ２、テフロン（登録商標）などのフッ素樹脂、またはＷの単層、またはこれらの積層であることを特徴としている。
【００２３】
基板と被剥離層とを分離させる際、被剥離層にクラックが入ると被剥離層に含まれるＴＦＴが破壊される恐れがある。基板と被剥離層とを分離させる場合には、被剥離層が曲げられることによってダメージを与えないようにすることが好ましく、エッチャントによって溶かすことは被剥離層にほとんどダメージを与えない方法である。
【００２４】
また、被剥離層としてＣＰＵなどの大規模集積回路（ＬＳＩ）を含む層を形成することができ、本発明の他の構成は、
接着材を支持体とし、
前記接着材に保護膜と、
前記接着材に接する絶縁膜上に制御部と演算部とからなる中央処理部と、記憶部とを有し、前記中央処理部は、Ｎチャネル型の薄膜トランジスタ及びＰチャネル型の薄膜トランジスタを含むことを特徴とする半導体装置である。
【００２５】
また、上記構成において、前記接着材に強磁性材料からなるシートを貼り付け、接着材と強磁性材料からなるシートとを支持体とする中央処理部を備えた半導体装置としてもよい。
【００２６】
また、本発明の他の作製方法に関する構成は、
第１の基板上に半導体素子を含む被剥離層を形成する第１工程と、
前記被剥離層上に溶媒に溶ける有機樹脂を含む膜を塗布する第２工程と、
前記有機樹脂を含む膜に第２の基板を第１の両面テープで接着させ、前記被剥離層および前記有機樹脂を含む膜を前記第１の基板と前記第２の基板とで挟む第３工程と、
第２の両面テープで第３の基板を前記第１の基板と接着する第４工程と、
前記第３の基板が接着された前記第１の基板と、前記被剥離層とを物理的手段で分離する第５工程と、
前記被剥離層に強磁性材料からなるシートを第１の接着材で接着させ、前記被剥離層を前記第２の基板と前記強磁性材料からなるシートとで挟む第６工程と、
前記被剥離層および第１の両面テープと前記第２の基板とを分離する第７工程と、
前記被剥離層と前記第１の両面テープとを分離する第８工程と、
前記有機樹脂を含む膜を溶媒で除去する第９工程と、を有することを特徴とする半導体装置の作製方法である。
【００２７】
また、本発明の他の作製方法に関する構成は、
第１の基板上に半導体素子を含む被剥離層を形成する第１工程と、
前記被剥離層上に溶媒に溶ける有機樹脂を含む膜を塗布する第２工程と、
前記有機樹脂を含む膜に第２の基板を第１の両面テープで接着させ、前記被剥離層および有機樹脂を含む膜を前記第１の基板と前記第２の基板とで挟む第３工程と、
第２の両面テープで第３の基板を前記第１の基板と接着する第４工程と、
前記第３の基板が接着された前記第１の基板と、前記被剥離層とを物理的手段で分離する第５工程と、
前記被剥離層に強磁性材料からなるシートを第１の接着材で接着させ、前記被剥離層を前記第２の基板と前記強磁性材料からなるシートとで挟む第６工程と、
前記被剥離層および第１の両面テープと前記第２の基板とを分離する第７工程と、
前記被剥離層と前記第１の両面テープとを分離する第８工程と、
前記有機樹脂を含む膜を溶媒で除去する第９工程と、
封止基板を第２の接着材で前記被剥離層に接着させ、前記被剥離層を前記強磁性材料からなるシートと前記封止基板とで挟む第１０工程と、を有することを特徴とする半導体装置の作製方法である。
【００２８】
また、発光素子を形成した後、熱やプラズマなどの処理によってダメージを与えることは避けたい。しかし、高いバリア性を有するパッシベーション膜を形成するには、熱やスパッタダメージやプラズマダメージを与える恐れがある。一方、本発明は、基板に高いバリア性を有するパッシベーション膜を形成し、そのパッシベーション膜を有機発光素子に貼り付け、その後で基板を溶かすため、プロセスの制限を受けることなく発光素子にパッシベーション膜を形成することが可能となる。
【００２９】
本発明の他の作製方法に関する構成は、
第１の基板上にＴＦＴを含む被剥離層を形成する第１工程と、
前記被剥離層上に溶媒に溶ける有機樹脂を含む膜を塗布する第２工程と、
前記有機樹脂を含む膜に第２の基板を第１の両面テープで接着させ、前記被剥離層および前記有機樹脂を含む膜を前記第１の基板と前記第２の基板とで挟む第３工程と、
第２の両面テープで第３の基板を前記第１の基板と接着する第４工程と、
前記第３の基板が接着された前記第１の基板と、前記被剥離層とを物理的手段で分離する第５工程と、
前記被剥離層に第４の基板を第１の接着材で接着させ、前記被剥離層を前記第２の基板と前記第４の基板とで挟む第６工程と、
前記被剥離層および第１の両面テープと前記第２の基板とを分離する第７工程と、
前記被剥離層と前記第１の両面テープとを分離する第８工程と、
前記有機樹脂を含む膜を溶媒で除去する第９工程と、
前記被剥離層上に有機化合物を含む発光素子を形成する第１０工程と、
前記発光素子を封止する強磁性材料からなるシートを第２の接着材で貼り合わせ、前記被剥離層を前記第４の基板と前記強磁性材料からなるシートとで挟む第１１工程と、を有することを特徴とする半導体装置の作製方法である。
【００３０】
また、上記各作製方法に関する構成において、前記溶媒は、水またはアルコールであることを特徴としている。
【００３１】
また、上記各作製方法に関する構成において、前記第７工程における前記第１の両面テープと前記第２の基板との密着性よりも前記被剥離層と前記強磁性からなるシートまたは第４の基板との密着性が高いことを特徴としている。
【００３２】
また、上記各作製方法に関する構成において、前記第１の基板は、ガラス基板であり、前記第２の基板および前記第３の基板は、セラミックス基板、または金属基板であり、前記第４の基板は、プラスチック基板であることを特徴としている。
【００３３】
また、上記各作製方法に関する構成において、前記第４の基板及び前記第５の基板は、表面に保護膜が形成されたプラスチックフィルムであることを特徴としている。
【００３４】
また、上記各作製方法に関する構成において、前記被剥離層は、薄膜トランジスタ、有機化合物を含む層を有する発光素子、液晶を有する素子、メモリー素子、薄膜ダイオード、シリコンのＰＩＮ接合からなる光電変換素子、またはシリコン抵抗素子を含むことを特徴としている。
【００３５】
本発明の剥離方法は、素子形成の際に第１の基板の耐熱温度を越えない温度の熱処理を行うことができる。また、素子形成の際にレーザー光を照射しても問題なく後の工程での剥離が可能である。従って、第１の基板上に電気特性の高い素子を形成することができ、それらの素子をプラスチック基板やマグネットシートなどに転写することが可能となる。
【００３６】
なお、本明細書において、陰極と陽極との間に設けられる全ての層を総称してＥＬ層という。したがって、上述した正孔注入層、正孔輸送層、発光層、電子輸送層及び電子注入層は、全てＥＬ層に含まれる。また、本明細書において、ＥＬ素子とはＥＬ材料ならびにこのＥＬ材料にキャリアを注入するための有機材料もしくは無機材料を含む層（以下、ＥＬ層という）を二つの電極（陽極および陰極）で挟んだ構造からなる発光素子であり、陽極、陰極およびＥＬ層からなるダイオードを指す。
【発明の効果】
【００３７】
本発明により、薄型、軽量、割れにくいといった特徴を備え、曲面を有するディスプレイや、ショーウィンドウ等の分野にも用いることができる。
【００３８】
また、本発明により、鋼板などの磁性体面であればどこにでも着磁させることができる。
【００３９】
また、本発明により、被剥離層にほとんどダメージを与えずにプラスチック基板への転写ができる。
【発明を実施するための最良の形態】
【００４０】
本発明の実施形態について、以下に説明する。
【００４１】
（実施の形態１）
まず、図１（Ａ）に示すように２枚の基板を用意する。ここでは、第１の基板１０としてプラスチック基板（ＰＣ基板）を用い、第２の基板１５としてガラス基板（石英基板でもよい）を用いた例を示す。
【００４２】
第１の基板１０上には素子を含む層１１を形成する。なお、素子を含む層１１は、ＴＦＴを代表とする様々な素子（薄膜ダイオード、シリコンのＰＩＮ接合からなる光電変換素子やシリコン抵抗素子やセンサ素子（代表的にはポリシリコンを用いた感圧式指紋センサー）を含む層とすればよい。
【００４３】
そして、第２の基板１５上にはエッチングストッパー膜１４を形成する。蒸着法またはスパッタ法などでエッチングストッパー膜を成膜する。このエッチングストッパー膜１４は、第２の基板と選択比が取れる材料が好ましく、且つ、後にパッシベーション膜の役割を持たせることのできる材料が好ましい。エッチングストッパー膜１４としては、ＳｎＯ２膜、ＳｒＯ膜、テフロン膜、または金属膜（代表的には白金、金、Ｗ）などが挙げられる。ただし、膜厚が厚い金属膜を用いる場合は、エッチングストッパー膜１４側に光が通過しない装置となる。さらにパッシベーション膜の役割を持たせるためにバリア性の高い窒化珪素膜や酸化珪素膜を第２の基板１５とエッチングストッパー膜１４との間に設けてもよい。
【００４４】
次いで、接着材１２で基板同士を接着する。（図１（Ｂ））接着材１２としては、反応硬化型接着剤、熱硬化型接着剤、紫外線硬化型接着剤等の光硬化型接着剤、嫌気型接着剤などの各種硬化型接着剤が挙げられる。
【００４５】
次いで、第２の基板１５のみを除去する。（図１（Ｃ））ここでは、フッ酸（ＨＦ）と硫酸（Ｈ２ＳＯ４）とを混合した溶液でガラス基板である第２の基板のみを溶かす。フッ酸のみとするとエッチングレートが大きくなるが、析出物が基板表面に発生する。この析出物を抑えるために硫酸を混合している。なお、素子を含む層がエッチングされないように基板端部は、有機樹脂（ＯＨ基を有していない）などで覆うことが好ましい。ここでは、混合溶液が入っている容器内に浸漬させて第２の基板を溶かす例としたため、第１の基板と第２の基板の材料が異なる例を示したが、溶液を垂らしつつ基板をスピンさせるスピンエッチング装置を用いた場合、第１の基板として第２の基板と同じガラス基板を用いることができる。
【００４６】
また、エッチングのみで第２の基板１５を除去しようとすると時間がかかるため、予め機械研磨を行って第２の基板１５の厚さを薄くした後、エッチングを行うことが好ましい。
【００４７】
こうして、第１の基板１０上に素子を含む層１１と、接着材１２と、エッチングストッパー膜１４とを有する半導体装置が完成する。
【００４８】
また、ここでは図示しないが接着材を用いてマグネットシートをエッチングストッパー膜１４に接するよう貼り付けてもよい。
【００４９】
（実施の形態２）
ここでは、第１の基板２０と第２の基板２５を同じガラス材料とした場合の例を示す。
【００５０】
まず、図２（Ａ）に示すように２枚の基板を用意する。第１の基板２０上には、エッチングストッパー膜２２と、素子を含む層２１とを形成する。なお、素子を含む層２１は、ＴＦＴを代表とする様々な素子（薄膜ダイオード、シリコンのＰＩＮ接合からなる光電変換素子やシリコン抵抗素子やセンサ素子（代表的にはポリシリコンを用いた感圧式指紋センサー）を含む層とすればよい。
【００５１】
そして、第２の基板２５上にはエッチングストッパー膜２４を形成する。エッチングストッパー膜２２、２４は、基板と選択比が取れる材料が好ましく、且つ、後にパッシベーション膜の役割を持たせることのできる材料が好ましい。エッチングストッパー膜２２、２４としては、ＳｎＯ２膜、ＳｒＯ膜、テフロン膜、または金属膜（代表的にはＷ）などが挙げられる。さらにパッシベーション膜の役割を持たせるため、バリア性の高い窒化珪素膜や酸化珪素膜を第２の基板２５とエッチングストッパー膜２４との間、第１の基板２０とエッチングストッパー膜２２との間に設けてもよい。
【００５２】
次いで、接着材２３で基板同士を接着する。（図２（Ｂ））接着材２３としては、反応硬化型接着剤、熱硬化型接着剤、紫外線硬化型接着剤等の光硬化型接着剤、嫌気型接着剤などの各種硬化型接着剤が挙げられる。
【００５３】
次いで、第１の基板２０および第２の基板２５のみを除去する。（図２（Ｃ））ここでは、フッ酸（ＨＦ）と硫酸（Ｈ２ＳＯ４）とを混合した溶液が入っている容器内に浸漬させて第１の基板および第２の基板を溶かす。
【００５４】
こうして、エッチングストッパー膜２２上に素子を含む層２１と、接着材２２と、エッチングストッパー膜２４とを有する半導体装置が完成する。
【００５５】
また、ここでは図示しないが接着材を用いてマグネットシートをエッチングストッパー膜２２、２４のどちらか一方に接するよう貼り付けてもよい。
【００５６】
（実施の形態３）
ここでは、一方の基板を剥離する方法と、もう一方の基板を剥離する方法とが異なる例を図３に示す。
【００５７】
まず、第１の基板３０上に金属層３２と酸化物層３３と素子を含む層３１とを積層する。
【００５８】
金属層３２としては、Ｗ、Ｔｉ、Ｔａ、Ｍｏ、Ｎｄ、Ｎｉ、Ｃｏ、Ｚｒ、Ｚｎから選ばれた元素、または前記元素を主成分とする合金材料若しくは化合物材料からなる単層、またはこれらの積層、或いは、これらの窒化物、例えば、窒化チタン、窒化タングステン、窒化タンタル、窒化モリブデンからなる単層、またはこれらの積層を用いればよい。窒化物層または金属層３２の膜厚は１０ｎｍ〜２００ｎｍ、好ましくは５０ｎｍ〜７５ｎｍとする。
【００５９】
また、スパッタ法では基板を固定するため、基板の周縁部付近の膜厚が不均一になりやすい。そのため、ドライエッチングによって周縁部のみを除去することが好ましいが、その際、基板もエッチングされないように、基板３０と窒化物層または金属層３２との間に酸化窒化シリコン膜からなる絶縁膜を１００ｎｍ程度形成してもよい。
【００６０】
また、酸化物層３３として、スパッタ法により、酸化シリコン、酸化窒化シリコン、酸化金属材料からなる層を形成すればよい。酸化物層３３の膜厚は、窒化物層または金属層３２の約２倍以上であることが望ましい。ここでは、酸化シリコンターゲットを用いたスパッタ法により、酸化シリコン膜を１５０ｎｍ〜２００ｎｍの膜厚とする。
【００６１】
また、素子を含む層３１の形成の際、少なくとも水素を含む材料膜（半導体膜または金属膜）を形成した後、水素を含む材料膜中に含まれる水素を拡散するための熱処理を行う。この熱処理は４１０℃以上であればよく、素子を含む層３１の形成プロセスとは別途行ってもよいし、兼用させて工程を省略してもよい。例えば、水素を含む材料膜として水素を含むアモルファスシリコン膜を用い、加熱してポリシリコン膜を形成する場合、結晶化させるため５００℃以上の熱処理を行えば、ポリシリコン膜を形成すると同時に水素の拡散を行うことができる。なお、素子を含む層３１は、ＴＦＴを代表とする様々な素子（薄膜ダイオード、シリコンのＰＩＮ接合からなる光電変換素子やシリコン抵抗素子やセンサ素子（代表的にはポリシリコンを用いた感圧式指紋センサー）を含む層とすればよい。
【００６２】
また、第１の基板３０とは別に、第２の基板３５を用意する。この第２の基板３５にはエッチングストッパー膜３４を形成しておく。エッチングストッパー膜３４は、第２の基板３５と選択比が取れる材料が好ましく、且つ、後にパッシベーション膜の役割を持たせることのできる材料が好ましい。エッチングストッパー膜３４としては、ＳｎＯ２膜、ＳｒＯ膜、テフロン膜、または金属膜（代表的にはＰｔ、Ａｕ、Ｗ）などが挙げられる。さらにパッシベーション膜の役割を持たせるため、バリア性の高い窒化珪素膜や酸化珪素膜を第２の基板３５とエッチングストッパー膜３４との間に設けてもよい。
【００６３】
次いで、素子を含む層３１を固定する支持体となる第２の基板３５を接着材３６で貼りつける。（図３（Ｂ））なお、第２の基板３５は第１の基板３０よりも剛性の高い基板を用いることが好ましい。接着材３６としては有機材料からなる接着材もしくは両面テープを用いればよい。
【００６４】
次いで、金属層３２が設けられている第１の基板３０を物理的手段により引き剥がす。（図３（Ｃ））酸化物層３３の膜応力と、金属層３２の膜応力が異なっているため、比較的小さな力で引き剥がすことができる。
【００６５】
こうして、酸化物層３３上に形成された素子を含む層３１を第１の基板３０から分離することができる。剥離後の状態を図３（Ｄ）に示す。
【００６６】
次いで、第２の基板３５のみを除去する。（図３（Ｅ））ここでは、フッ酸（ＨＦ）と硫酸（Ｈ２ＳＯ４）とを混合した溶液が入っている容器内に浸漬させて第２の基板を溶かす。
【００６７】
こうして、酸化物層３３上に素子を含む層３１と、接着材３２と、エッチングストッパー膜３４とを有する半導体装置が完成する。
【００６８】
また、ここでは図示しないが接着材を用いてマグネットシートをエッチングストッパー膜３４に接するよう貼り付けてもよい。
【００６９】
（実施の形態４）
ここでは、基板の貼り付けと、基板の除去とを繰り返して、接着材とエッチングストッパー膜との積層を形成する例を示す。なお、実施の形態１と同じ部分は同じ符号を用いて説明する。
【００７０】
まず、実施の形態１と同様にして図４（Ｃ）の状態を得る。図４（Ｃ）は図１（Ｃ）に相当する。
【００７１】
次いで、エッチングストッパー膜５２が設けられた第３の基板５３を用意し、接着材５１で貼り付ける。（図４（Ｄ））エッチングストッパー膜５２は、エッチングストッパー膜１４と同じ材料を用いてもよいし、異なる材料を用いてもよい。
【００７２】
次いで、第３の基板５３のみを除去する。（図４（Ｅ））ここでは、フッ酸（ＨＦ）と硫酸（Ｈ２ＳＯ４）とを混合した溶液が入っている容器内に浸漬させて第３の基板を溶かす。
【００７３】
こうして、第１の基板１０上に素子を含む層１１と、接着材１２と、エッチングストッパー膜１４と、接着材５１と、エッチングストッパー膜５２とを有する半導体装置が完成する。
【００７４】
さらに、エッチングストッパー膜が設けられた基板を接着材で貼り付けた後、基板を除去する処理を繰り返すことによって積層させてもよい。
【００７５】
また、本実施の形態は、実施の形態１乃至３のいずれか一と自由に組み合わせることができる。
【００７６】
（実施の形態５）
ここでは、絶縁表面を有する基板（代表的にはガラス基板、プラスチック基板）上にＣＰＵやメモリーを形成する例を図１２を用いて説明する。
【００７７】
１００１は中央処理部（ＣＰＵとも呼ばれる）、１００２は制御部、１００３は演算部、１００４は記憶部（メモリーとも呼ばれる）、１００５は入力部、１００６は出力部（表示部など）である。
【００７８】
演算部１００３と制御部１００２とを合わせたものが、中央処理部１００１であり、演算部１００３は、加算、減算の算術演算やＡＮＤ、ＯＲ、ＮＯＴなどの論理演算を行う算術論理演算部（ａｒｉｔｈｍｅｔｉｃ  ｌｏｇｉｃ  ｕｎｉｔ，ＡＬＵ）、演算のデータや結果を一時格納する種々のレジスタ、入力される１の個数を数え上げるカウンタなどから成り立っている。演算部１００３を構成する回路、例えば、ＡＮＤ回路、ＯＲ回路、ＮＯＴ回路、バッファ回路、またはレジスタ回路などはＴＦＴで構成することができ、高い電界効果移動度を得るため、連続発振型のレーザー光を用いて結晶化を行った半導体膜をＴＦＴの活性層として作製すればよい。アモルファスシリコン膜に連続発振型のレーザー光を照射してポリシリコン膜を得る方法を用いてもよいし、アモルファスシリコン膜を加熱してポリシリコン膜を得た後に連続発振型のレーザー光を照射してポリシリコン膜を得る方法を用いてもよいし、アモルファスシリコン膜に触媒となる金属元素を添加した後、加熱してポリシリコン膜を得た後に連続発振型のレーザー光を照射してポリシリコン膜を得る方法を用いてもよい。本実施例において、演算部１００３を構成するＴＦＴのチャネル長方向とレーザービームの走査方向とを揃える。
【００７９】
また、制御部１００２は記憶部１００４に格納された命令を実行して、全体の動作を制御する役割を担っている。制御部１００２はプログラムカウンタ、命令レジスタ、制御信号生成部からなる。また、制御部１００２もＴＦＴで構成することができ、連続発振型のレーザー光を用いて結晶化を行った半導体膜をＴＦＴの活性層として作製すればよい。本実施例において、制御部１００２を構成するＴＦＴのチャネル長方向とレーザービームの走査方向とを揃える。
【００８０】
また、記憶部１００４は、計算を行うためのデータと命令を格納する場所であり、ＣＰＵで頻繁に実行されるデータやプログラムが格納されている。記憶部１００４は、主メモリ、アドレスレジスタ、データレジスタからなる。さらに主メモリに加えてキャッシュメモリを用いてもよい。これらのメモリは、ＳＲＡＭ、ＤＲＡＭ、フラッシュメモリなどで形成すればよい。また、記憶部１００４もＴＦＴで構成する場合には、連続発振型のレーザー光を用いて結晶化を行った半導体膜をＴＦＴの活性層として作製することができる。本実施例において、記憶部１００４を構成するＴＦＴのチャネル長方向とレーザービームの走査方向とを揃える。
【００８１】
また、入力部１００５は外部からデータやプログラムを取り込む装置である。また、出力部１００６は結果を表示するための装置、代表的には表示装置である。
【００８２】
ＴＦＴのチャネル長方向とレーザービームの走査方向を揃えることによってバラツキの少ないＣＰＵを絶縁基板上に作り込むことができる。また、同一基板上にＣＰＵと表示部とを作り込むことができる。表示部においても各画素に配置される複数のＴＦＴのチャネル長方向とレーザービームの走査方向を揃えることが好ましい。
【００８３】
また、回路設計や作製工程が複雑になるが、同一基板上にＣＰＵと表示部とメモリとを作り込むこともできる。
【００８４】
こうして、絶縁基板上に電気特性バラツキの少ない半導体装置を完成することができる。
【００８５】
また、本実施の形態は、実施の形態１乃至４のいずれか一と自由に組み合わせることができる。
【００８６】
例えば、上記実施の形態１乃至４のいずれか一に従って、ガラス基板上にエッチングストッパー膜を形成し、その上にＣＰＵやメモリを含む大規模集積回路（ＬＳＩ）を形成した後、絶縁基板をエッチングして除去し、プラスチック基板に転写することで軽量化が図れる。
【００８７】
以上の構成でなる本発明について、以下に示す実施例でもってさらに詳細な説明を行うこととする。
【実施例１】
【００８８】
本実施例では、アクティブマトリクス型の発光装置を作製する例を挙げて図５に説明することとする。
【００８９】
なお、本発明は、有機化合物を含む層を有する発光デバイスであれば、アクティブマトリクス型の発光装置に限定されず、カラー表示パネルとなるパッシブマトリクス型の発光装置や、面光源または電飾用装置となるエリアカラーの発光装置に適用することができる。
【００９０】
まず、ガラス基板（第１の基板３００）上に素子を形成する。スパッタ法でガラス基板上に金属膜３０１、ここではタングステン膜（膜厚１０ｎｍ〜２００ｎｍ、好ましくは５０ｎｍ〜７５ｎｍ）を形成し、さらに大気にふれることなく、酸化物膜３０２、ここでは酸化シリコン膜（膜厚１５０ｎｍ〜２００ｎｍ）を積層形成する。なお、スパッタ法では基板端面に成膜されるため、基板端面に成膜されたタングステン膜と酸化シリコン膜とをＯ２アッシングなどで選択的に除去することが好ましい。後の工程で剥離する際、タングステン膜と酸化シリコン膜との界面または酸化シリコン膜中で分離が生じる。
【００９１】
次いで、ＰＣＶＤ法で下地絶縁膜となる酸化窒化シリコン膜（膜厚１００ｎｍ）を形成し、さらに大気にふれることなく、アモルファスシリコン膜（膜厚５４ｎｍ）を積層形成する。
【００９２】
アモルファスシリコン膜は水素を含んでおり、加熱してポリシリコン膜を形成する場合、結晶化させるため５００℃以上の熱処理を行えば、ポリシリコン膜を形成すると同時に水素の拡散を行うことができる。得られたポリシリコン膜を用いて、ＴＦＴを代表とする様々な素子（薄膜ダイオード、シリコンのＰＩＮ接合からなる光電変換素子やシリコン抵抗素子やセンサ素子（代表的にはポリシリコンを用いた感圧式指紋センサー）を形成することができる。
【００９３】
ここでは、公知の技術（固相成長法、レーザー結晶化方法、触媒金属を用いた結晶化方法など）を用いてポリシリコン膜を形成した後、パターニングを行って島状の半導体領域を形成し、それを活性層とするトップゲート型ＴＦＴ３０３を作製する。適宜、ゲート絶縁膜の形成、ゲート電極の形成、活性層へのドーピングによるソース領域またはドレイン領域の形成、層間絶縁膜の形成、ソース電極またはドレイン電極の形成、活性化処理などを行う。
【００９４】
次いで、一対の電極（陽極、陰極）間に有機化合物を含む膜（以下、「有機化合物層」と記す）を設け、一対の電極間に電界を加えることで、蛍光又は燐光が得られる発光素子を形成するための第１の電極を形成する。まず、陽極または陰極となる第１の電極３０４を形成する。ここでは第１の電極３０４として仕事関数の大きい金属膜（Ｃｒ、Ｐｔ、Ｗなど）、または透明導電膜（ＩＴＯ（酸化インジウム酸化スズ合金）、酸化インジウム酸化亜鉛合金（Ｉｎ２Ｏ３―ＺｎＯ）、酸化亜鉛（ＺｎＯ）等）を用い、陽極として機能させる例を示す。
【００９５】
なお、ＴＦＴのソース電極またはドレイン電極をそのまま第１電極とする場合、またはソース領域またはドレイン領域に接して第１電極を別途形成する場合には、ＴＦＴとは第１電極を含める。
【００９６】
次いで、第１電極（陽極）の両端には、第１電極の周縁を囲むように隔壁（バンク、障壁、土手などと呼ばれる）３０５ａを形成する。カバレッジを良好なものとするため、隔壁の上端部または下端部に曲率を有する曲面が形成されるようにする。例えば、隔壁の材料としてポジ型の感光性アクリルを用いた場合、隔壁の上端部のみに曲率半径（０．２μｍ〜３μｍ）を有する曲面を持たせることが好ましい。また、隔壁３０５ａとして、感光性の光によってエッチャントに不溶解性となるネガ型、或いは光によってエッチャントに溶解性となるポジ型のいずれも使用することができる。
【００９７】
また、複数の有機樹脂を積層する場合、有機樹脂同士では使用している溶媒によって塗布または焼成時に一部溶解したり、密着性が高くなりすぎる恐れがある。従って、隔壁の材料として有機樹脂を用いた場合、後の工程で塗布した水溶性樹脂を除去しやすくなるように隔壁３０５ａを無機絶縁膜（ＳｉＮＸ膜、ＳｉＮＸＯＹ膜、ＡｌＮＸ膜、またはＡｌＮＸＯＹ膜）で覆うことが好ましい。この無機絶縁膜は、隔壁の一部３０５ｂとして機能する。（図５（Ａ））
【００９８】
次いで、水またはアルコール類に可溶な接着材を全面に塗布、焼成する。この接着材の組成としては、例えば、エポキシ系、アクリレート系、シリコーン系等いかなるものでもよい。ここではスピンコートで水溶性樹脂（東亜合成製：ＶＬ−ＷＳＨＬ１０）からなる膜（膜厚３０μｍ）３０６を塗布し、仮硬化させるために２分間の露光を行ったあと、ＵＶ光を裏面から２．５分、表面から１０分、合計１２．５分の露光を行って本硬化させる。（図５（Ｂ））
【００９９】
次いで、後の剥離を行いやすくするために、金属膜３０１と酸化物膜３０２との密着性を部分的に低下させる処理を行う。密着性を部分的に低下させる処理は、剥離しようとする領域の周縁に沿って金属膜３０１または酸化物膜３０２にレーザー光を部分的に照射する処理、或いは、剥離しようとする領域の周縁に沿って外部から局所的に圧力を加えて酸化物膜３０２の層内または界面の一部分に損傷を与える処理である。具体的にはダイヤモンドペンなどの硬い針を垂直に押しつけて荷重をかければよい。好ましくは、スクライバー装置を用い、押し込み量を０．１ｍｍ〜２ｍｍとし、圧力をかければよい。このように、剥離を行う前に剥離現象が生じやすくなるような部分、即ち、きっかけをつくることが重要であり、密着性を選択的（部分的）に低下させる前処理を行うことで、剥離不良がなくなり、さらに歩留まりも向上する。
【０１００】
次いで、両面テープ３０７を用い、水溶性樹脂からなる膜３０６に第２の基板３０８を貼り付ける。さらに、両面テープ３０９を用い、第１の基板３００に第３の基板３１０を貼り付ける。（図５（Ｃ））第３の基板３１０は、後の剥離工程で第１の基板３００が破損することを防ぐ。第２の基板３０８および第３の基板３１０としては、第１の基板３００よりも剛性の高い基板、例えば石英基板、半導体基板を用いることが好ましい。
【０１０１】
次いで、上記密着性を部分的に低下させた領域から剥離させ、金属膜３０１が設けられている第１の基板３００を物理的手段により引き剥がす。比較的小さな力（例えば、人間の手、ノズルから吹付けられるガスの風圧、超音波等）で引き剥がすことができる。こうして、酸化物層３０２上に形成された被剥離層を第１の基板３００から分離することができる。剥離後の状態を図５（Ｄ）に示す。
【０１０２】
次いで、接着材３１１で第４の基板３１２と酸化物層３０２（及び被剥離層）とを接着する。（図５（Ｅ））接着材３１１を用いた酸化物層３０２（及び被剥離層）と第４の基板３１２との密着性は、両面テープ３０７を用いた第２の基板３０８と被剥離層との密着性よりも高いことが重要である。
【０１０３】
第４の基板３１２としては、フレキシブルなプラスチック基板を用いる。ポリプロピレン、ポリプロピレンサルファイド、ポリカーボネート、ポリエーテルイミド、ポリフェニレンサルファイド、ポリフェニレンオキサイド、ポリサルフォン、またはポリフタールアミドからなるプラスチック基板を用いることが好ましい。ここではポリカーボネート基板（ＰＣ基板）を用いる。また、第４の基板としてマグネットシートを用いてもよい。
【０１０４】
接着材３１１としては、反応硬化型接着剤、熱硬化型接着剤、紫外線硬化型接着剤等の光硬化型接着剤、嫌気型接着剤などの各種硬化型接着剤が挙げられる。
【０１０５】
次いで、両面テープ３０７から第２の基板３０８を分離させる。（図５（Ｆ））
【０１０６】
次いで、両面テープ３０７を剥がす。（図５（Ｇ））
【０１０７】
次いで、水を用いて水溶性樹脂３０６を溶かして除去する。（図５（Ｈ））ここで水溶性樹脂が残っていると不良の原因となるため、第１の電極３０４の表面を洗浄処理やＯ２プラズマ処理で清浄な表面とすることが好ましい。
【０１０８】
次いで、必要であれば、多孔質なスポンジ（代表的にはＰＶＡ（ポリビニルアルコール）製、ナイロン製）に界面活性剤（弱アルカリ性）を含ませ、第１の電極３０４表面を擦って洗浄する。
【０１０９】
次いで、有機化合物を含む層３１３を形成する直前に、ＴＦＴ及び隔壁が設けられた基板全体の吸着水分を除去するための真空加熱を行う。さらに有機化合物を含む層を形成する直前に、第１電極に対して紫外線照射を行ってもよい。
【０１１０】
次いで、第１電極（陽極）上に、蒸着マスクを用いた蒸着法、またはインクジェット法によって有機化合物を含む層３１３を選択的に形成する。有機化合物を含む層３１３としては、高分子材料、低分子材料、無機材料、またはこれらを混合させた層、またはこれらを分散させた層、またはこれらの層を適宜組み合わせた積層とすればよい。
【０１１１】
さらに、有機化合物を含む層上には第２電極（陰極）３１４を形成する。（図５（Ｉ））陰極３１４としては、仕事関数の小さい材料（Ａｌ、Ａｇ、Ｌｉ、Ｃａ、またはこれらの合金ＭｇＡｇ、ＭｇＩｎ、ＡｌＬｉ、ＣａＦ２、またはＣａＮ）の薄膜（発光を透過する膜厚）と透明導電膜との積層を用いればよい。また、必要であれば、第２電極を覆ってスパッタ法または蒸着法により形成する保護層を形成する。保護層としてはスパッタ法またはＣＶＤ法により得られる窒化珪素膜、酸化珪素膜、酸化窒化珪素膜（ＳｉＮＯ膜（組成比Ｎ＞Ｏ）またはＳｉＯＮ膜（組成比Ｎ＜Ｏ））、炭素を主成分とする薄膜（例えばＤＬＣ膜、ＣＮ膜）を用いることができる。
【０１１２】
次いで、封止材となる第５の基板３１６に一対の基板間隔を保持するギャップ材が含まれたシール材（図示しない）を所望のパターンに描画する。ここではブロッキング効果を持たせるため、表面にバリア膜（ＳｉＮＸ膜、ＳｉＮＸＯＹ膜、ＡｌＮＸ膜、またはＡｌＮＸＯＹ膜など）とエッチングストッパー膜（ＳｒＯ膜、ＳｎＯ２膜、またはテフロン膜）との積層膜３１７が形成されたガラス基板３１６を用いる。次いで、シールが描画された封止基板とアクティブマトリクス基板とを貼り合わせ、封止基板に設けられたシールパターンがアクティブマトリクス基板に設けられた発光領域を囲む位置になるように封止する。また、シール材に囲まれた空間には透明な有機樹脂からなる接着材３１５が充填されるように封止する。（図５（Ｊ））
【０１１３】
次いで、ガラス基板である第５の基板３１６をエッチャントでエッチングして除去し、積層膜３１７を露呈させる。（図５（Ｋ））本実施例は、発光素子の発光を積層膜３１７に透過させる例であるので、積層膜３１７としては透光性を有する材料膜であればよい。
【０１１４】
以上の工程でプラスチック基板３１２を支持体とし、ＴＦＴと発光素子とを備えた発光装置を作製することができる。（図５（Ｌ））こうして得られる発光装置は支持体をプラスチック基板としているため薄く、軽量、且つ、フレキシブルなものとすることができる。
【０１１５】
また、本実施例は、実施の形態１乃至４のいずれか一と自由に組み合わせることができる。
【実施例２】
【０１１６】
ここでは、発光素子の発光を第１の電極に通過させて光を取り出す発光装置の作製例を図６に示す。なお、工程の一部は実施例１と同一であるため、詳細な説明は省略するとともに同一である部分には同じ符号を用いる。まず、第１の基板３００上にエッチングストッパー膜４０１を形成する。エッチングストッパー膜４０１としては、蒸着法またはスパッタ法により得られるＳｒＯ膜、ＳｎＯ２膜、テフロン膜を用いる。また、発光を通過させるためにエッチングストッパー膜４０１は透明もしくは半透明な膜厚とする。
【０１１７】
次いで、ＰＣＶＤ法で下地絶縁膜４０２となる酸化窒化シリコン膜（膜厚１００ｎｍ）を形成し、さらに大気にふれることなく、アモルファスシリコン膜（膜厚５４ｎｍ）を積層形成する。
【０１１８】
以降の工程は、実施例１に従って同様に、ＴＦＴ３０３、第１の電極３０４を形成する。また、発光を通過させるために第１の電極３０４としては透明導電膜を用いる。次いで、隔壁４０５をポジ型の感光性アクリルで形成する。
【０１１９】
次いで、必要であれば、多孔質なスポンジ（代表的にはＰＶＡ（ポリビニルアルコール）製、ナイロン製）に界面活性剤（弱アルカリ性）を含ませ、第１の電極３０４表面を擦って洗浄する。また、第１の電極３０４の表面を洗浄処理やＯ２プラズマ処理で清浄な表面とすることが好ましい。
【０１２０】
次いで、有機化合物を含む層４１３を形成する直前に、ＴＦＴ及び隔壁が設けられた基板全体の吸着水分を除去するための真空加熱を行う。さらに有機化合物を含む層を形成する直前に、第１電極に対して紫外線照射を行ってもよい。
【０１２１】
次いで、第１電極（陽極）上に、蒸着マスクを用いた蒸着法、またはインクジェット法によって有機化合物を含む層４１３を選択的に形成する。有機化合物を含む層４１３としては、高分子材料、低分子材料、無機材料、またはこれらを混合させた層、またはこれらを分散させた層、またはこれらの層を適宜組み合わせた積層とすればよい。
【０１２２】
さらに、有機化合物を含む層上には第２電極（陰極）４１４を形成する。（図６（Ｂ））陰極４１４としては、仕事関数の小さい材料（Ａｌ、Ａｇ、Ｌｉ、Ｃａ、またはこれらの合金ＭｇＡｇ、ＭｇＩｎ、ＡｌＬｉ、ＣａＦ２、またはＣａＮ）を用いればよい。また、必要であれば、第２電極を覆ってスパッタ法または蒸着法により形成する保護層を形成する。保護層としてはスパッタ法またはＣＶＤ法により得られる窒化珪素膜、酸化珪素膜、酸化窒化珪素膜（ＳｉＮＯ膜（組成比Ｎ＞Ｏ）またはＳｉＯＮ膜（組成比Ｎ＜Ｏ））、炭素を主成分とする薄膜（例えばＤＬＣ膜、ＣＮ膜）を用いることができる。
【０１２３】
次いで、封止材となる第２の基板４１６に一対の基板間隔を保持するギャップ材が含まれたシール材（図示しない）を所望のパターンに描画する。ここではブロッキング効果を持たせるため、表面にバリア膜（ＳｉＮＸ膜、ＳｉＮＸＯＹ膜、ＡｌＮＸ膜、またはＡｌＮＸＯＹ膜など）４１７が形成されたプラスチック基板４１６を用いる。次いで、シールが描画された封止基板とアクティブマトリクス基板とを貼り合わせ、封止基板に設けられたシールパターンがアクティブマトリクス基板に設けられた発光領域を囲む位置になるように封止する。また、シール材に囲まれた空間には透明な有機樹脂からなる接着材４１５が充填されるように封止する。（図６（Ｃ））
【０１２４】
次いで、ガラス基板である第１の基板３００をエッチングして除去し、エッチングストッパー膜４０１を露呈させる。（図６（Ｄ））
【０１２５】
以上の工程でプラスチック基板４１６を支持体とし、ＴＦＴと発光素子とを備えた発光装置を作製することができる。（図６（Ｅ））
【０１２６】
また、本実施例は、実施の形態１乃至４、実施例１のいずれか一と自由に組み合わせることができる。
【実施例３】
【０１２７】
本実施例では実施例１と工程順序が異なる例を図７に示す。なお、工程の一部は実施例１と同一であるため、詳細な説明は省略するとともに同一である部分には同じ符号を用いる。
【０１２８】
まず、実施例１に従って、ガラス基板である第１の基板３００上に金属層３０１、酸化物膜３０２、ＴＦＴ３０３、第１の電極３０４、隔壁３０５ａ、３０５ｂを形成する。（図５（Ａ））なお、図７（Ａ）は図５（Ａ）と同一である。
【０１２９】
次いで、必要であれば、多孔質なスポンジ（代表的にはＰＶＡ（ポリビニルアルコール）製、ナイロン製）に界面活性剤（弱アルカリ性）を含ませ、第１の電極３０４表面を擦って洗浄する。
【０１３０】
次いで、有機化合物を含む層３１３を形成する直前に、ＴＦＴ及び隔壁が設けられた基板全体の吸着水分を除去するための真空加熱を行う。
【０１３１】
さらに有機化合物を含む層を形成する直前に、第１電極に対して紫外線照射を行ってもよい。
【０１３２】
次いで、第１電極（陽極）上に、蒸着マスクを用いた蒸着法、またはインクジェット法によって有機化合物を含む層３１３を選択的に形成する。さらに、有機化合物を含む層上には第２電極（陰極）３１４を形成する。（図７（Ｂ））また、必要であれば、第２電極を覆ってスパッタ法または蒸着法により形成する保護層を形成する。
【０１３３】
次いで、エッチングストッパー膜５１７が設けられた石英基板５１６に一対の基板間隔を保持するギャップ材が含まれたシール材（図示しない）を所望のパターンに描画する。また、シール材に囲まれた空間には透明な有機樹脂からなる接着材５１５が充填されるように封止する。（図７（Ｃ））
【０１３４】
次いで、後の剥離を行いやすくするために、金属膜３０１と酸化物膜３０２との密着性を部分的に低下させる処理を行う。次いで、密着性を部分的に低下させた領域側から剥離させ、金属膜３０１が設けられている第１の基板３００を物理的手段により引き剥がす。比較的小さな力（例えば、人間の手、ノズルから吹付けられるガスの風圧、超音波等）で引き剥がすことができる。こうして、酸化物層３０２上に形成された被剥離層を第１の基板３００から分離することができる。剥離後の状態を図７（Ｄ）に示す。
【０１３５】
次いで、接着材５１１で第３の基板５１２と酸化物層３０２（及び被剥離層）とを接着する。（図７（Ｅ））接着材５１１としては、反応硬化型接着剤、熱硬化型接着剤、紫外線硬化型接着剤等の光硬化型接着剤、嫌気型接着剤などの各種硬化型接着剤が挙げられる。
【０１３６】
第３の基板５１２としては、フレキシブルなプラスチック基板を用いる。ポリプロピレン、ポリプロピレンサルファイド、ポリカーボネート、ポリエーテルイミド、ポリフェニレンサルファイド、ポリフェニレンオキサイド、ポリサルフォン、またはポリフタールアミドからなるプラスチック基板を用いることが好ましい。ここではポリカーボネート基板（ＰＣ基板）を用いる。また、第３の基板としてマグネットシートを用いてもよい。
【０１３７】
次いで、石英基板である第２の基板５１６をエッチャントでエッチングして除去し、エッチングストッパー膜５１７を露呈させる。（図７（Ｆ））本実施例は、発光素子の発光をエッチングストッパー膜５１７に透過させる例であるので、エッチングストッパー膜５１７は透光性を有する材料膜であればよい。
【０１３８】
以上の工程でプラスチック基板５１２を支持体とし、ＴＦＴと発光素子とを備えた発光装置を作製することができる。（図７（Ｇ））こうして得られる発光装置は支持体をプラスチック基板としているため薄く、軽量、且つ、フレキシブルなものとすることができる。
【０１３９】
また、本実施例は、実施の形態１乃至４、実施例１のいずれか一と自由に組み合わせることができる。
【実施例４】
【０１４０】
本実施例では、マグネットシート上に、有機化合物を含む層を発光層とする発光素子を備えた発光装置（上面出射構造）を作製する例を図８に示す。
【０１４１】
なお、図８（Ａ）は、発光装置を示す上面図、図８（Ｂ）は図８（Ａ）をＡ−Ａ’で切断した断面図である。点線で示された１１０１はソース信号線駆動回路、１１０２は画素部、１１０３はゲート信号線駆動回路である。また、１１０４は透明な封止基板、１１０５は第１のシール材であり、第１のシール材１１０５で囲まれた内側は、透明な第２のシール材１１０７で充填されている。なお、第１のシール材１１０５には基板間隔を保持するためのギャップ材が含有されている。
【０１４２】
なお、接続配線１１０８はソース信号線駆動回路１１０１及びゲート信号線駆動回路１１０３に入力される信号を伝送するための配線であり、外部入力端子となるＦＰＣ（フレキシブルプリントサーキット）１１０９からビデオ信号やクロック信号を受け取る。なお、ここではＦＰＣしか図示されていないが、このＦＰＣにはプリント配線基盤（ＰＷＢ）が取り付けられていても良い。
【０１４３】
次に、断面構造について図８（Ｂ）を用いて説明する。フレキシブルなマグネットシート１１１０上には下地絶縁膜とエッチングストッパー膜との積層膜１１５０、接着材１１４０を介して駆動回路及び画素部が形成されているが、ここでは、駆動回路としてのソース信号線駆動回路１１０１と画素部１１０２が示されている。マグネットシート１１１０は、バリウムフェライト、ストロンチウムフェライト、或いは希土類磁石等の粉末に、プラスチックのような有機高分子化合物とバインダーとを混合した後、シート状に成形した基板である。
【０１４４】
なお、ソース信号線駆動回路１１０１にはｎチャネル型ＴＦＴ１１２３とｐチャネル型ＴＦＴ１１２４とを組み合わせたＣＭＯＳ回路が形成される。なお、実施の形態５に従って、これらのＴＦＴを得ることもできる。また、駆動回路を形成するＴＦＴは、公知のＣＭＯＳ回路、ＰＭＯＳ回路もしくはＮＭＯＳ回路で形成しても良い。また、本実施例では、基板上に駆動回路を形成したドライバー一体型を示すが、必ずしもその必要はなく、基板上ではなく外部に形成することもできる。また、ポリシリコン膜を活性層とするＴＦＴの構造は特に限定されず、トップゲート型ＴＦＴであってもよいし、ボトムゲート型ＴＦＴであってもよい。
【０１４５】
また、画素部１１０２はスイッチング用ＴＦＴ１１１１と、電流制御用ＴＦＴ１１１２とそのドレインに電気的に接続された第１の電極（陽極）１１１３を含む複数の画素により形成される。電流制御用ＴＦＴ１１１２としてはｎチャネル型ＴＦＴであってもよいし、ｐチャネル型ＴＦＴであってもよいが、陽極と接続させる場合、ｐチャネル型ＴＦＴとすることが好ましい。また、保持容量（図示しない）を適宜設けることが好ましい。なお、ここでは無数に配置された画素のうち、一つの画素の断面構造のみを示し、その一つの画素に２つのＴＦＴを用いた例を示したが、３つ、またはそれ以上のＴＦＴを適宜、用いてもよい。
【０１４６】
ここでは第１の電極１１１３がＴＦＴのドレインと直接接している構成となっているため、第１の電極１１１３の下層はシリコンからなるドレインとオーミックコンタクトのとれる材料層とし、有機化合物を含む層と接する最上層を仕事関数の大きい材料層とすることが望ましい。例えば、窒化チタン膜とアルミニウムを主成分とする膜と窒化チタン膜との３層構造とすると、配線としての抵抗も低く、且つ、良好なオーミックコンタクトがとれ、且つ、陽極として機能させることができる。また、第１の電極１１１３は、窒化チタン膜、クロム膜、タングステン膜、Ｚｎ膜、Ｐｔ膜などの単層としてもよいし、２層以上の積層を用いてもよい。
【０１４７】
また、第１の電極（陽極）１１１３の両端には絶縁物（バンク、隔壁、障壁、土手などと呼ばれる）１１１４が形成される。絶縁物１１１４は有機樹脂膜もしくは珪素を含む絶縁膜で形成すれば良い。ここでは、絶縁物１１１４として、ポジ型の感光性アクリル樹脂膜を用いて図８に示す形状の絶縁物を形成する。
【０１４８】
カバレッジを良好なものとするため、絶縁物１１１４の上端部または下端部に曲率を有する曲面が形成されるようにする。例えば、絶縁物１１１４の材料としてポジ型の感光性アクリルを用いた場合、絶縁物１１１４の上端部のみに曲率半径（０．２μｍ〜３μｍ）を有する曲面を持たせることが好ましい。また、絶縁物１１１４として、感光性の光によってエッチャントに不溶解性となるネガ型、或いは光によってエッチャントに溶解性となるポジ型のいずれも使用することができる。
【０１４９】
また、絶縁物１１１４を窒化アルミニウム膜、窒化酸化アルミニウム膜、炭素を主成分とする薄膜、または窒化珪素膜からなる保護膜で覆ってもよい。
【０１５０】
また、第１の電極（陽極）１１１３上には、蒸着マスクを用いた蒸着法、またはインクジェット法によって有機化合物を含む層１１１５を選択的に形成する。さらに、有機化合物を含む層１１１５上には第２の電極（陰極）１１１６が形成される。陰極としては、仕事関数の小さい材料（Ａｌ、Ａｇ、Ｌｉ、Ｃａ、またはこれらの合金ＭｇＡｇ、ＭｇＩｎ、ＡｌＬｉ、ＣａＦ２、またはＣａＮ）を用いればよい。ここでは、発光が透過するように、第２の電極（陰極）１１１６として、膜厚を薄くした金属薄膜と、透明導電膜（ＩＴＯ（酸化インジウム酸化スズ合金）、酸化インジウム酸化亜鉛合金（Ｉｎ２Ｏ３―ＺｎＯ）、酸化亜鉛（ＺｎＯ）等）との積層を用いる。こうして、第１の電極（陽極）１１１３、有機化合物を含む層１１１５、及び第２の電極（陰極）１１１６からなる発光素子１１１８が形成される。ここでは発光素子１１１８は白色発光とする例であるので着色層１１３１と遮光層（ＢＭ）１１３２からなるカラーフィルター（簡略化のため、ここではオーバーコート層は図示しない）を設けている。
【０１５１】
また、Ｒ、Ｇ、Ｂの発光が得られる有機化合物を含む層をそれぞれ選択的に形成すれば、カラーフィルターを用いなくともフルカラーの表示を得ることができる。
【０１５２】
また、発光素子１１１８を封止するために透明保護層１１１７を形成する。この透明保護層１１１７としてはスパッタ法（ＤＣ方式やＲＦ方式）やＰＣＶＤ法により得られる窒化珪素または窒化酸化珪素を主成分とする絶縁膜、炭素を主成分とする薄膜（ＤＬＣ膜、ＣＮ膜など）、またはこれらの積層を用いることが好ましい。シリコンターゲットを用い、窒素とアルゴンを含む雰囲気で形成すれば、水分やアルカリ金属などの不純物に対してブロッキング効果の高い窒化珪素膜が得られる。また、窒化シリコンターゲットを用いてもよい。また、透明保護層は、リモートプラズマを用いた成膜装置を用いて形成してもよい。また、透明保護層に発光を通過させるため、透明保護層の膜厚は、可能な限り薄くすることが好ましい。
【０１５３】
また、発光素子１１１８を封止するために不活性気体雰囲気下で第１シール材１１０５、第２シール材１１０７により封止基板１１０４を貼り合わせる。なお、第１シール材１１０５、第２シール材１１０７としてはエポキシ系樹脂を用いるのが好ましい。また、第１シール材１１０５、第２シール材１１０７はできるだけ水分や酸素を透過しない材料であることが望ましい。
【０１５４】
また、本実施例では、封止基板１１０４を貼りつけた後、ガラス基板や石英基板をエッチングして除去した後でマグネットシート１１１０を接着している。エッチングによって下地絶縁膜とエッチングストッパー膜との積層膜１１５０が露呈する。従って、本実施例では封止基板１１０４を構成する材料として、ガラス基板のエッチングで除去されない材料からなるプラスチック基板を用いる。また、第１シール材１１０５、第２シール材１１０７を用いて封止基板１１０４を接着した後、さらに側面（露呈面）を覆うように第３のシール材で封止することも可能である。
【０１５５】
以上のようにして発光素子を第１シール材１１０５、第２シール材１１０７に封入することにより、発光素子を外部から完全に遮断することができ、外部から水分や酸素といった有機化合物層の劣化を促す物質が侵入することを防ぐことができる。また、金属からなる配線をマグネットシート１１１０の磁力で引き付けることで接着力を維持することができる。従って、信頼性の高い発光装置を得ることができる。
【０１５６】
また、本実施例は、実施の形態１乃至３、実施例１のいずれか一と自由に組み合わせることができる。
【実施例５】
【０１５７】
実施例４では陽極上に有機化合物を含む層を形成し、有機化合物を含む層上に透明電極である陰極を形成するという構造（以下、上面出射構造とよぶ）とした例を示したが、本実施例では、陽極上に有機化合物を含む層が形成され、有機化合物層上に陰極が形成される発光素子を有し、有機化合物を含む層において生じた発光を透明電極である陽極からＴＦＴの方へ取り出す（以下、下面出射構造とよぶ）という構造とした例を示す。
【０１５８】
ここで、下面出射構造の発光装置の一例を図９に示す。
【０１５９】
なお、図９（Ａ）は、発光装置を示す上面図、図９（Ｂ）は図９（Ａ）をＡ−Ａ’で切断した断面図である。点線で示された１２０１はソース信号線駆動回路、１２０２は画素部、１２０３はゲート信号線駆動回路である。また、１２０４はマグネットシート、１２０５ａは一対の基板間隔を保持するためのギャップ材が含有されているシール材であり、シール材１２０５ａで囲まれた内側は、シール材１２０５ｂで充填されている。シール材１２０５ｂ中に乾燥剤を配置してもよい。
【０１６０】
なお、接続配線１２０８はソース信号線駆動回路１２０１及びゲート信号線駆動回路１２０３に入力される信号を伝送するための配線であり、外部入力端子となるＦＰＣ（フレキシブルプリントサーキット）１２０９からビデオ信号やクロック信号を受け取る。
【０１６１】
次に、断面構造について図９（Ｂ）を用いて説明する。透光性を有する基板１２１０上には接着材１２４０を介して駆動回路及び画素部が形成されているが、ここでは、駆動回路としてのソース信号線駆動回路１２０１と画素部１２０２が示されている。なお、ソース信号線駆動回路１２０１にはｎチャネル型ＴＦＴ１２２３とｐチャネル型ＴＦＴ１２２４とを組み合わせたＣＭＯＳ回路が形成される。
【０１６２】
また、画素部１２０２はスイッチング用ＴＦＴ１２１１と、電流制御用ＴＦＴ１２１２とそのドレインに電気的に接続された透明な導電膜からなる第１の電極（陽極）１２１３を含む複数の画素により形成される。
【０１６３】
ここでは第１の電極１２１３が接続電極と一部重なるように形成され、第１の電極１２１３はＴＦＴのドレイン領域と接続電極を介して電気的に接続している構成となっている。第１の電極１２１３は透明性を有し、且つ、仕事関数の大きい導電膜（ＩＴＯ（酸化インジウム酸化スズ合金）、酸化インジウム酸化亜鉛合金（Ｉｎ２Ｏ３―ＺｎＯ）、酸化亜鉛（ＺｎＯ）等）を用いることが望ましい。
【０１６４】
また、第１の電極（陽極）１２１３の両端には絶縁物（バンク、隔壁、障壁、土手などと呼ばれる）１２１４が形成される。カバレッジを良好なものとするため、絶縁物１２１４の上端部または下端部に曲率を有する曲面が形成されるようにする。また、絶縁物１２１４を窒化アルミニウム膜、窒化酸化アルミニウム膜、炭素を主成分とする薄膜、または窒化珪素膜からなる保護膜で覆ってもよい。
【０１６５】
また、第１の電極（陽極）１２１３上には、蒸着マスクを用いた蒸着法、またはインクジェット法によって有機化合物を含む層１２１５を選択的に形成する。さらに、有機化合物を含む層１２１５上には第２の電極（陰極）１２１６が形成される。陰極としては、仕事関数の小さい材料（Ａｌ、Ａｇ、Ｌｉ、Ｃａ、またはこれらの合金ＭｇＡｇ、ＭｇＩｎ、ＡｌＬｉ、ＣａＦ２、またはＣａＮ）を用いればよい。こうして、第１の電極（陽極）１２１３、有機化合物を含む層１２１５、及び第２の電極（陰極）１２１６からなる発光素子１２１８が形成される。発光素子１２１８は、図９中に示した矢印方向に発光する。ここでは発光素子１２１８はＲ、Ｇ、或いはＢの単色発光が得られる発光素子であり、Ｒ、Ｇ、Ｂの発光が得られる有機化合物を含む層をそれぞれ選択的に形成した３つの発光素子でフルカラーとする。
【０１６６】
また、発光素子１２１８を封止するために保護層１２１７を形成する。この透明保護層１２１７としてはスパッタ法（ＤＣ方式やＲＦ方式）やＰＣＶＤ法により得られる窒化珪素または窒化酸化珪素を主成分とする絶縁膜、または炭素を主成分とする薄膜（ＤＬＣ膜、ＣＮ膜など）、またはこれらの積層を用いることが好ましい。シリコンターゲットを用い、窒素とアルゴンを含む雰囲気で形成すれば、水分やアルカリ金属などの不純物に対してブロッキング効果の高い窒化珪素膜が得られる。また、窒化シリコンターゲットを用いてもよい。また、保護層は、リモートプラズマを用いた成膜装置を用いて形成してもよい。
【０１６７】
また、発光素子１２１８を封止するために不活性気体雰囲気下でシール材１２０５ａ、１２０５ｂによりエッチングストッパー膜１２５０が成膜されたガラス基板を貼り付け、ガラス基板をエッチングで除去した後、接着材１２５１でマグネットシート基板１２０４を貼り合わせる。なお、シール材１２０５ａ、１２０５ｂとしてはエポキシ系樹脂を用いるのが好ましい。また、１２０５ａ、１２０５ｂはできるだけ水分や酸素を透過しない材料であることが望ましい。
【０１６８】
また、基板１２１０は、ＴＦＴを形成した後に貼り付けた基板である。なお、基板１２１０を貼り付ける前の基板は、剥離法、例えば実施の形態１乃至４に示した方法で除去または剥離している。
【０１６９】
また、本実施例は実施の形態１乃至３、実施例１または実施例２と自由に組み合わせることができる。
【実施例６】
【０１７０】
本実施例では、一つの画素の断面構造、特に発光素子およびＴＦＴの接続、画素間に配置する隔壁の形状について説明する。
【０１７１】
図１０（Ａ）中、４０は基板、４１は隔壁（土手とも呼ばれる）、４２は絶縁膜、４３は第１の電極（陽極）、４４は有機化合物を含む層、４５は第２の電極（陰極）４６はＴＦＴである。
【０１７２】
ＴＦＴ４６において、４６ａはチャネル形成領域、４６ｂ、４６ｃはソース領域またはドレイン領域、４６ｄはゲート電極、４６ｅ、４６ｆはソース電極またはドレイン電極である。ここではトップゲート型ＴＦＴを示しているが、特に限定されず、逆スタガ型ＴＦＴであってもよいし、順スタガ型ＴＦＴであってもよい。なお、４６ｆは第１の電極４３と一部接して重なることによりＴＦＴ４６とを接続する電極である。
【０１７３】
また、図１０（Ａ）とは一部異なる断面構造を図１０（Ｂ）に示す。
【０１７４】
図１０（Ｂ）においては、第１の電極と電極との重なり方が図１０（Ａ）の構造と異なっており、第１の電極をパターニングした後、電極を一部重なるように形成することでＴＦＴと接続させている。
【０１７５】
また、図１０（Ａ）とは一部異なる断面構造を図１０（Ｃ）に示す。
【０１７６】
図１０（Ｃ）においては、層間絶縁膜がさらに１層設けられており、第１の電極がコンタクトホールを介してＴＦＴの電極と接続されている。また、隔壁４１の断面形状としては、図１０（Ｄ）に示すようにテーパー形状としてもよい。フォトリソグラフィ法を用いてレジストを露光した後、非感光性の有機樹脂や無機絶縁膜をエッチングすることによって得られる。
【０１７７】
また、ポジ型の感光性有機樹脂を用いれば、図１０（Ｅ）に示すような形状、上端部に曲面を有する形状とすることができる。
【０１７８】
また、ネガ型の感光性樹脂を用いれば、図１０（Ｆ）に示すような形状、上端部および下端部に曲面を有する形状とすることができる。
【０１７９】
また、本実施例は実施の形態１乃至３、実施例１乃至５のいずれか一と自由に組み合わせることができる。
【実施例７】
【０１８０】
本実施例では、プラスチック基板にＣＰＵで代表される集積回路を転写する例を図１１に示す。
【０１８１】
まず、第１の基板９００上にエッチングストッパー膜９０１を形成し、その上に下地絶縁膜を形成する。次いで、下地絶縁膜上に半導体素子、ｎチャネル型ＴＦＴ９０３ｂ、ｐチャネル型ＴＦＴ９０３ａ、容量部９０６、端子部（図示しない）などを形成する。ｎチャネル型ＴＦＴ９０３ｂとｐチャネル型ＴＦＴ９０３ａを相補的に組み合わせればＣＭＯＳ回路ができ、さまざまな集積回路を構成することができる。例えば、ＳＲＡＭなどのメモリー回路も作製することができる。従って、第１の基板９００上に演算部（ＡＮＤ回路、ＯＲ回路、ＮＯＴ回路、バッファ回路、またはレジスタ回路を含む）と制御部（プログラムカウンタ、命令レジスタ、または制御信号生成部を含む）とを合わせた中央処理部（ＣＰＵとも呼ばれる）を作製することができる。なお、ＣＰＵに関しては、実施の形態５に説明したので、ここでは詳細な説明は省略する。
【０１８２】
次いで、これらの素子を覆う絶縁膜を形成した後、引き回し配線（図示しない）や出入力端子などを適宜形成する。（図１１（Ａ））
【０１８３】
次いで、接着材９１５（除去可能な接着材、例えば水溶性接着材、または両面テープ）で第２の基板９１６を貼り付ける。第２の基板９１６としては特に限定されず、後のエッチングで選択比が取れる材料からなる板状の基材であれば特に限定されない。（図１１（Ｂ））
【０１８４】
次いで、第１の基板９００をエッチングにより除去してエッチングストッパー膜９０１を露呈させる。本実施例では、フッ酸（ＨＦ）と硫酸（Ｈ２ＳＯ４）とを混合した溶液でガラス基板である第１の基板９００のみを溶かす。（図１１（Ｃ））
【０１８５】
次いで、エッチングストッパー膜９０１に接するように接着材９２０でプラスチックからなる第３の基板９２１を貼り付ける。（図１１（Ｄ））プラスチックからなる基板９２１としては特に限定されず、透光性を有していてもよいし、透光性がなくてもよい。
【０１８６】
次いで、接着材９１５を除去することによって第２の基板９１６を除去する。こうして、第３の基板９２１上に接着材９２０と、エッチングストッパー膜９０１と、集積回路（ＣＰＵなど）とを有する半導体装置が完成する。
【０１８７】
また、第３の基板９２１としてカードサイズのプラスチック基板を用いれば図１３に示すカード型の電子機器を作製することができる。例えば、認証カードとする場合には、１０１０をカード基材、１０１１を情報を確保するためのメモリ回路を含むＣＰＵ、１０１２をデータ入出力部、１０１３をバッテリー（例えば太陽電池）として埋め込むことができる。ＣＰＵは、上記プロセスでプラスチック基板に貼り付けられ、装置全体としてさらなる薄型化が可能となる。
【０１８８】
また、カード型のゲーム電子機器とする場合には、１０１０をカード基材、１０１１を表示部、１０１２を駆動回路、１０１３をゲームプログラムが実行可能なＣＰＵとすればよい。これら表示部、駆動回路部、ＣＰＵを全てプラスチック基板上に形成することができるため、さらなる薄型化が可能となる。
【０１８９】
また、本実施例は実施の形態１乃至５、実施例１乃至５のいずれか一と自由に組み合わせることができる。
【実施例８】
【０１９０】
本発明を実施して様々なモジュール（アクティブマトリクス型ＥＬモジュール、反射型液晶表示装置、アクティブマトリクス型ＥＣモジュール）を完成させることができる。即ち、本発明を実施することによって、それらを組み込んだ全ての電子機器が完成される。
【０１９１】
その様な電子機器としては、ビデオカメラ、デジタルカメラ、ヘッドマウントディスプレイ（ゴーグル型ディスプレイ）、カーナビゲーション、プロジェクタ、カーステレオ、パーソナルコンピュータ、携帯情報端末（モバイルコンピュータ、携帯電話または電子書籍等）などが挙げられる。それらの一例を図１４、図１５に示す。
【０１９２】
図１４（Ａ）はパーソナルコンピュータであり、本体２００１、画像入力部２００２、表示部２００３、キーボード２００４等を含む。本発明によりプラスチック基板を用いることによって軽量化を図ることができる。
【０１９３】
図１４（Ｂ）はビデオカメラであり、本体２１０１、表示部２１０２、音声入力部２１０３、操作スイッチ２１０４、バッテリー２１０５、受像部２１０６等を含む。本発明によりプラスチック基板を用いることによって軽量化を図ることができる。
【０１９４】
図１４（Ｃ）はゲーム機器であり、本体２２０１、表示部２２０５等を含む。本発明によりプラスチック基板を用いることによって軽量化を図ることができる。
【０１９５】
図１４（Ｄ）はプログラムを記録した記録媒体（以下、記録媒体と呼ぶ）を用いるプレーヤーであり、本体２４０１、表示部２４０２、スピーカ部２４０３、記録媒体２４０４、操作スイッチ２４０５等を含む。なお、このプレーヤーは記録媒体としてＤＶＤ（Ｄｉｇｔｉａｌ  Ｖｅｒｓａｔｉｌｅ  Ｄｉｓｃ）、ＣＤ等を用い、音楽鑑賞や映画鑑賞やゲームやインターネットを行うことができる。
【０１９６】
図１４（Ｅ）はデジタルカメラであり、本体２５０１、表示部２５０２、接眼部２５０３、操作スイッチ２５０４、受像部（図示しない）等を含む。本発明によりプラスチック基板を用いることによって軽量化を図ることができる。
【０１９７】
図１５（Ａ）は携帯電話であり、本体２９０１、音声出力部２９０２、音声入力部２９０３、表示部２９０４、操作スイッチ２９０５、アンテナ２９０６、画像入力部（ＣＣＤ、イメージセンサ等）２９０７等を含む。
【０１９８】
図１５（Ｂ）は携帯書籍（電子書籍）であり、本体３００１、表示部３００２、３００３、記憶媒体３００４、操作スイッチ３００５、アンテナ３００６等を含む。本発明によりプラスチック基板を用いることによって軽量化を図ることができる。
【０１９９】
図１５（Ｃ）はディスプレイであり、本体３１０１、支持台３１０２、表示部３１０３等を含む。本発明によりプラスチック基板を用いることによって軽量化を図ることができる。
【０２００】
ちなみに図１５（Ｃ）に示すディスプレイは中小型または大型のもの、例えば５〜２０インチの画面サイズのものである。また、このようなサイズの表示部を形成するためには、基板の一辺が１ｍのものを用い、多面取りを行って量産することが好ましい。
【０２０１】
以上の様に、本発明の適用範囲は極めて広く、あらゆる分野の電子機器の作製方法に適用することが可能である。また、本実施例の電子機器は実施の形態１乃至５、実施例１乃至７のどのような組み合わせからなる構成を用いても実現することができる。
【実施例９】
【０２０２】
実施例８において示した電子機器には、発光素子が封止された状態にあるパネルに、コントローラ、電源回路等を含むＩＣが実装された状態にあるモジュールが搭載されている。モジュールとパネルは、共に発光装置の一形態に相当する。本実施例では、モジュールの具体的な構成について説明する。
【０２０３】
図１６（Ａ）に、コントローラ８０１及び電源回路８０２がパネル８００に実装されたモジュールの外観図を示す。パネル８００には、発光素子が各画素に設けられた画素部８０３と、前記画素部８０３が有する画素を選択する走査線駆動回路８０４と、選択された画素にビデオ信号を供給する信号線駆動回路８０５とが設けられている。
【０２０４】
またプリント基板８０６にはコントローラ８０１、電源回路８０２が設けられており、コントローラ８０１または電源回路８０２から出力された各種信号及び電源電圧は、ＦＰＣ８０７を介してパネル８００の画素部８０３、走査線駆動回路８０４、信号線駆動回路８０５に供給される。
【０２０５】
プリント基板８０６への電源電圧及び各種信号は、複数の入力端子が配置されたインターフェース（Ｉ／Ｆ）部８０８を介して供給される。
【０２０６】
なお、本実施例ではパネル８００にプリント基板８０６がＦＰＣを用いて実装されているが、必ずしもこの構成に限定されない。ＣＯＧ（Ｃｈｉｐ  ｏｎ  Ｇｌａｓｓ）方式を用い、コントローラ８０１、電源回路８０２をパネル８００に直接実装させるようにしても良い。
【０２０７】
本実施例ではプリント基板８０６上に様々なＩＣチップを搭載して様々な回路を構成する例を示すが、実施例７に示した素子の形成方法に従えばプラスチック基板上にポリシリコンを利用した大規模集積回路（ＬＳＩ）を作り込むことができ、ＩＣチップに代用してＬＳＩが設けられたプラスチック基板を用いることができる。
【０２０８】
また、プリント基板８０６において、引きまわしの配線間に形成される容量や配線自体が有する抵抗等によって、電源電圧や信号にノイズがのったり、信号の立ち上がりが鈍ったりすることがある。そこで、プリント基板８０６にコンデンサ、バッファ等の各種素子を設けて、電源電圧や信号にノイズがのったり、信号の立ち上がりが鈍ったりするのを防ぐようにしても良い。
【０２０９】
図１６（Ｂ）に、プリント基板８０６の構成をブロック図で示す。インターフェース８０８に供給された各種信号と電源電圧は、コントローラ８０１と、電源電圧８０２に供給される。
【０２１０】
コントローラ８０１は、Ａ／Ｄコンバータ８０９と、位相ロックドループ（ＰＬＬ：Ｐｈａｓｅ  Ｌｏｃｋｅｄ  Ｌｏｏｐ）８１０と、制御信号生成部８１１と、ＳＲＡＭ（Ｓｔａｔｉｃ  Ｒａｎｄｏｍ  Ａｃｃｅｓｓ  Ｍｅｍｏｒｙ）８１２、８１３とを有している。なお本実施例ではＳＲＡＭを用いているが、ＳＲＡＭの代わりに、ＳＤＲＡＭや、高速でデータの書き込みや読み出しが可能であるならばＤＲＡＭ（Ｄｙｎａｍｉｃ  Ｒａｎｄｏｍ  Ａｃｃｅｓｓ  Ｍｅｍｏｒｙ）も用いることが可能である。
【０２１１】
インターフェース８０８を介して供給されたビデオ信号は、Ａ／Ｄコンバータ８０９においてパラレル−シリアル変換され、Ｒ、Ｇ、Ｂの各色に対応するビデオ信号として制御信号生成部８１１に入力される。また、インターフェース８０８を介して供給された各種信号をもとに、Ａ／Ｄコンバータ８０９においてＨｓｙｎｃ信号、Ｖｓｙｎｃ信号、クロック信号ＣＬＫ、交流電圧（ＡＣ  Ｃｏｎｔ）が生成され、制御信号生成部８１１に入力される。
【０２１２】
位相ロックドループ８１０では、インターフェース８０８を介して供給される各種信号の周波数と、制御信号生成部８１１の動作周波数の位相とを合わせる機能を有している。制御信号生成部８１１の動作周波数は、インターフェース８０８を介して供給された各種信号の周波数と必ずしも同じではないが、互いに同期するように制御信号生成部８１１の動作周波数を位相ロックドループ８１０において調整する。
【０２１３】
制御信号生成部８１１に入力されたビデオ信号は、一旦ＳＲＡＭ８１２、８１３に書き込まれ、保持される。制御信号生成部８１１では、ＳＲＡＭ８１２に保持されている全ビットのビデオ信号のうち、全画素に対応するビデオ信号を１ビット分づつ読み出し、パネル８００の信号線駆動回路８０５に供給する。
【０２１４】
また制御信号生成部８１１では、各ビット毎の、発光素子が発光する期間に関する情報を、パネル８００の走査線駆動回路８０４に供給する。
【０２１５】
また電源回路８０２は所定の電源電圧を、パネル８００の信号線駆動回路８０５、走査線駆動回路８０４及び画素部８０３に供給する。
【０２１６】
次に電源回路８０２の詳しい構成について、図１７を用いて説明する。本実施例の電源回路８０２は、４つのスイッチングレギュレータコントロール８６０を用いたスイッチングレギュレータ８５４と、シリーズレギュレータ８５５とからなる。
【０２１７】
一般的にスイッチングレギュレータは、シリーズレギュレータに比べて小型、軽量であり、降圧だけでなく昇圧や正負反転することも可能である。一方シリーズレギュレータは、降圧のみに用いられるが、スイッチングレギュレータに比べて出力電圧の精度は良く、リプルやノイズはほとんど発生しない。本実施例の電源回路８０２では、両者を組み合わせて用いる。
【０２１８】
図１７に示すスイッチングレギュレータ８５４は、スイッチングレギュレータコントロール（ＳＷＲ）８６０と、アテニュエイター（減衰器：ＡＴＴ）８６１と、トランス（Ｔ）８６２と、インダクター（Ｌ）８６３と、基準電源（Ｖｒｅｆ）８６４と、発振回路（ＯＳＣ）８６５、ダイオード８６６と、バイポーラトランジスタ８６７と、可変抵抗８６８と、容量８６９とを有している。
【０２１９】
スイッチングレギュレータ８５４において外部のＬｉイオン電池（３．６Ｖ）等の電圧が変換されることで、陰極に与えられる電源電圧と、スイッチングレギュレータ８５４に供給される電源電圧が生成される。
【０２２０】
またシリーズレギュレータ８５５は、バンドギャップ回路（ＢＧ）８７０と、アンプ８７１と、オペアンプ８７２と、電流源８７３と、可変抵抗８７４と、バイポーラトランジスタ８７５とを有し、スイッチングレギュレータ８５４において生成された電源電圧が供給されている。
【０２２１】
シリーズレギュレータ８５５では、スイッチングレギュレータ８５４において生成された電源電圧を用い、バンドギャップ回路８７０において生成された一定の電圧に基づいて、各色の発光素子の陽極に電流を供給するための配線（電流供給線）に与える直流の電源電圧を、生成する。
【０２２２】
なお電流源８７３は、ビデオ信号の電流が画素に書き込まれる駆動方式の場合に用いる。この場合、電流源８７３において生成された電流は、パネル８００の信号線駆動回路８０５に供給される。なお、ビデオ信号の電圧が画素に書き込まれる駆動方式の場合には、電流源８７３は必ずしも設ける必要はない。
【０２２３】
また、本実施例の電子機器は実施の形態１乃至５、実施例１乃至８のどのような組み合わせからなる構成を用いても実現することができる。
【図面の簡単な説明】
【０２２４】
【図１】本発明の作製工程を示す図である。（実施の形態１）
【図２】本発明の作製工程を示す図である。（実施の形態２）
【図３】本発明の作製工程を示す図である。（実施の形態３）
【図４】本発明の作製工程を示す図である。（実施の形態４）
【図５】実施例１を示す図である。
【図６】実施例２を示す図である。
【図７】実施例３を示す図である。
【図８】発光装置の上面図および断面図である。（実施例４）
【図９】発光装置の上面図および断面図である。（実施例５）
【図１０】ＴＦＴと第１の電極との接続、隔壁形状を説明する図である。（実施例６）
【図１１】本発明の作製工程を示す図である。（実施例７）
【図１２】ブロック図を示す図である。（実施の形態５）
【図１３】カード型の電子機器を示す図である。（実施例７）
【図１４】電子機器の一例を示す図。（実施例８）
【図１５】電子機器の一例を示す図。（実施例８）
【図１６】モジュールを示す図である。（実施例９）
【図１７】ブロック図を示す図である。（実施例９）
【図１】
2007088491.tif 000003
【図２】
2007088491.tif 000004
【図３】
2007088491.tif 000005
【図４】
2007088491.tif 000006
【図５】
2007088491.tif 000007
【図６】
2007088491.tif 000008
【図７】
2007088491.tif 000009
【図８】
2007088491.tif 000010
【図９】
2007088491.tif 000011
【図１０】
2007088491.tif 000012
【図１１】
2007088491.tif 000013
【図１２】
2007088491.tif 000014
【図１３】
2007088491.tif 000015
【図１４】
2007088491.tif 000016
【図１５】
2007088491.tif 000017
【図１６】
2007088491.tif 000018
【図１７】
2007088491.tif 000019